(57)【要約】【課題】熱収縮率が小さく、耐熱性が優れたポリエステル樹脂発泡成形体を提供する。【解決手段】ポリエステル樹脂組成物を発泡成形してなるポリエステル樹脂発泡成形体であって、複数の気泡を含む内部発泡層と、気泡を含まない非発泡層からなる表層とを有し、前記非発泡層の結晶化度が３０％以上であるポリエステル樹脂発泡成形体。【選択図】          図１
2016069473.tif 000002
【特許請求の範囲】
【請求項１】
ポリエステル樹脂組成物を発泡成形してなるポリエステル樹脂発泡成形体であって、複数の気泡を含む内部発泡層と、気泡を含まない非発泡層からなる表層とを有し、前記非発泡層の結晶化度が３０％以上であるポリエステル樹脂発泡成形体。
【請求項２】
前記ポリエステル樹脂組成物が、再生ポリエステル樹脂を含む請求項１に記載のポリエステル樹脂発泡成形体。
【請求項３】
前記ポリエステル樹脂発泡成形体が、前記ポリエステル樹脂組成物を物理発泡剤によって発泡成形してなる請求項１又は２に記載のポリエステル樹脂発泡成形体。
【請求項４】
前記ポリエステル樹脂組成物が、結晶核剤を含有する請求項１〜３のいずれか１項に記載のポリエステル樹脂発泡成形体。
【請求項５】
前記ポリエステル樹脂発泡成形体が、射出成形体である請求項１〜４のいずれ１項に記載のポリエステル樹脂発泡成形体。
【発明の詳細な説明】
【技術分野】
【０００１】
本発明は、ポリエステル樹脂発泡成形体に関する。
【背景技術】
【０００２】
ポリエステル樹脂、特にポリエチレンテレフタレート（以下ＰＥＴという）樹脂は、機械的特性、耐薬品性、耐候性、ガスバリア性、寸法安定性に優れた樹脂であり、ボトルやフィルム等の用途に用いられている。
また、我が国では、平成１２年４月から「容器包装に係る分別収集及び再商品化の促進等に関する法律」が施行され、膨大な量のペットボトルがリサイクルされている。再生ＰＥＴ樹脂は比較的廉価に入手することができ、更に環境保全の見地からも有用性の高い樹脂として注目されている。
【０００３】
しかし、ＰＥＴ樹脂等のポリエステル樹脂は比重や耐熱性の点で、その用途は、主に、繊維、フィルム及びボトル製品に限定されており、それ以外の製品にはほとんど展開されていない。すなわち、ポリプロピレン等の汎用樹脂に比べて比重が重い。そのため、軽量性が求められる用途では利用できない。また、ガラス転移温度が８０℃程度と低く、結晶化が十分でない場合は熱変形しやすい。そのため、結晶化が十分でない場合は耐熱性が要求される用途には使用できない。
【０００４】
ポリエステル樹脂を繊維等以外の用途に用いた例として、特許文献１が挙げられる。特許文献１は、ポリエステル樹脂を自動車用部品であるバンパー用芯材に用いたものである。特許文献１には、「熱可塑性ポリエステル系樹脂の予備発泡粒子を型内発泡成形した発泡成形体にて形成されており、その結晶化度が２０〜４０％、融着率が４０％以上であるバンパー用芯材」が記載されている（特許文献１の請求項３）。
【先行技術文献】
【特許文献】
【０００５】
【特許文献１】特開２００１−１８２４７号公報
【発明の概要】
【発明が解決しようとする課題】
【０００６】
しかし、特許文献１のバンパー用芯材は、加熱した際に気泡の熱収縮が起こり、耐熱性はいまだ十分とはいえない。したがって、用途が限定されていた。
また、特許文献１のバンパー用芯材は、予備発泡粒子を融着させてなる、所謂「ビーズ発泡成形体」である。しかも、このバンパー用芯材は、予備発泡粒子を型内発泡させるとともに粒子同士を融着せしめて発泡成形体に成形される（特許文献１の［００５５］及び実施例等参照。）。すなわち、このバンパー用芯材は、固相の状態で加熱により金型キャビティ形状に成形したものである。このようにして発泡成形されたバンパー用芯材は、寸法精度が求められる用途には、不適であった。
【０００７】
本発明は、熱収縮率が小さく、耐熱性に優れたポリエステル樹脂発泡成形体を提供することを課題とする。
【課題を解決するための手段】
【０００８】
本発明者は、ポリエステル樹脂組成物を発泡成形してポリエステル樹脂発泡成形体を製造する場合に、気泡を有する発泡層の表面に形成される非発泡層の結晶化度が発泡層の熱収縮率との関係において重要であることを見出した。さらに検討を進めたところ、ポリエステル樹脂に発泡剤、好ましくは二酸化炭素（炭酸ガス）を含浸させ、さらに好ましくは結晶核剤を含有させたポリエステル樹脂組成物を金型内に射出することにより、金型内においてポリエステル樹脂組成物を発泡させ、しかもポリエステル樹脂の結晶化を促進させることができ、その結果、気泡を含有する発泡層を結晶化度が３０％以上の非発泡層で被包した発泡成形体を得ることができることを見出した。本発明は、これらの知見に基づいて完成された。
【０００９】
（１）ポリエステル樹脂組成物を発泡成形してなるポリエステル樹脂発泡成形体であって、複数の気泡を含む内部発泡層と、気泡を含まない非発泡層からなる表層とを有し、前記非発泡層の結晶化度が３０％以上であるポリエステル樹脂発泡成形体。
（２）前記ポリエステル樹脂組成物が、再生ポリエステル樹脂を含む（１）に記載のポリエステル樹脂発泡成形体。
（３）前記ポリエステル樹脂発泡成形体が、前記ポリエステル樹脂組成物を物理発泡剤によって発泡成形してなる（１）又は（２）に記載のポリエステル樹脂発泡成形体。
（４）前記ポリエステル樹脂組成物が、結晶核剤を含有する（１）〜（３）のいずれか１項に記載のポリエステル樹脂発泡成形体。
（５）前記ポリエステル樹脂発泡成形体が、射出成形体である（１）〜（４）のいずれか１項に記載のポリエステル樹脂発泡成形体。
【発明の効果】
【００１０】
本発明のポリエステル樹脂発泡成形体は、発泡層の熱収縮が小さく、しかも高温下でも変形にしにくい。したがって、本発明により、熱収縮率が小さく、耐熱性に優れたポリエステル樹脂発泡成形体を提供できる。
【図面の簡単な説明】
【００１１】
【図１】図１は本発明のポリエステル樹脂発泡成形体の好ましい形態の断面を示す模式断面図である。
【発明を実施するための形態】
【００１２】
本発明のポリエステル樹脂発泡成形体（以下、発泡成形体ということがある。）は、内部発泡層と非発泡層からなる表層（表皮ともいう）とを有している。これにより、耐熱性が優れたものとなり、後述する用途に好適に用いられる。本発明の発泡成形体は、後述する用途等に応じて適宜の形状及び寸法を有していればよく、形状及び寸法は特に限定されない。
【００１３】
以下に本発明の好ましい実施の形態を、図面を参照して、詳細に説明するが、本発明はこれに限定されない。
【００１４】
本発明の好ましい発泡成形体として、シート状に成形された発泡成形体１が挙げられる（図１参照）。なお、図１に示される発泡成形体は、本発明の理解のための模式断面図である。したがって、図１において、各部材のサイズ、相対的な大小関係等を説明の便宜上変えている場合があり、実際の関係をそのまま示すものではない。また、本発明で規定する事項以外は図面に示された外形又は形状に限定されるものでもない。
【００１５】
この発泡成形体１は、図１に示されるように、内部発泡層２と内部発泡層２を被包する表層３とを有している。この発泡成形体１において内部発泡層２及び表層３は同一のポリエステル樹脂組成物を発泡成形してなる。すなわち、内部発泡層２及び表層３は同一のポリエステル樹脂で形成されている。
ここで、「同一のポリエステル樹脂組成物」とは、組成物に含有される成分が同じであり、かつ各成分の含有量も同じである態様、及び、組成物に含有される成分が同じであるが、各成分の含有量が異なる態様、の両態様を含む意味である。
また、「同一のポリエステル樹脂」とは、同じ種類の重縮合体を含むポリエステル樹脂であることを意味し、上記重縮合体以外に異なる重縮合体又は共重合体を含むポリエステル樹脂、並びに、添加剤の種類及び組成（含有量）が異なるポリエステル樹脂をも包含する。
【００１６】
本発明において、表層３は、発泡成形体１の外表面に設けられていればよく、外表面の一部に設けられていても、全面に設けられていてもよい。発泡成形体１においては、発泡成形体１の外表面の全面に表層３が設けられ、内部発泡層２は表層３により被覆されている。内部発泡層２は発泡成形体１の表面に露出していない。内部発泡体層２の表面に複数の表層３が設けられる場合、表層３の厚さは同一でも異なっていてもよい。発泡成形体１を射出成形する場合、内部発泡体２のいずれの表面に設けられても、ほぼ同一の厚さｔ３となることがある。
発泡成形体１の表層３は、非発泡層で形成されている。
ここで、表層３は、発泡成形体１の断面を、例えば、走査型電子顕微鏡（ＳＥＭ）により倍率３０倍で観察し、観察領域全体において表層３の表面に最も近い気泡までの深さ領域をいう。内部発泡層２は表層３で覆われる内部領域をいう。
【００１７】
発泡成形体１は、特に限定されないが、発泡倍率が１．１〜３．０倍であることが好ましく、１．５〜２．０倍であることがさらに好ましい。発泡倍率が上記範囲内にあると、発泡成形体１において、ポリプロピレンからなる成形体と同等程度の強度が保持され、しかも軽量化もできる。例えば、ポリエステル樹脂としてＰＥＴ樹脂を用いた場合に発泡倍率が上記範囲内にあると、ポリプロピレンからなる成形体と同等程度の強度を確保できる。さらには、ポリプロピレンからなる成形体と同等程度の比重にまで軽量化できる。
ここで、発泡倍率は、発泡成形体１を形成するポリエステル樹脂組成物の発泡前の密度を、ＪＩＳ  Ｋ  ７１１２に規定のＡ法（水中置換法）に従って電子天秤（例えば、メトラートレド社製  形式：ＡＧ２０４）で測定した発泡成形体１の密度で割って、求めた値である。
【００１８】
発泡成形体１において、発泡成形体１の総厚Ｔは、上記のように用途等に応じて一義的に決定されない。例えば、発泡成形体１を自動車内装部品に用いる場合、総厚Ｔは０．５〜５．０ｍｍが好ましく、１．０〜３．０ｍｍがさらに好ましい。
【００１９】
発泡成形体１において、非発泡層３の厚さに対する、発泡成形体１の総厚Ｔの比は、発泡成形体１の用途等に応じて適宜に設定される。ここで、非発泡層３の厚さは、発泡成形体１の厚さ方向に垂直な表面それぞれに形成された非発泡層３の合計厚さとする。図１に示されるように、発泡成形体１の厚さ方向に垂直な両表面に非発泡層３を有する場合、非発泡層３の厚さは非発泡層３の合計厚さ（ｔ３＋ｔ３）とする。なお、発泡成形体１の厚さ方向に垂直な両表面のうち一方の表面のみに非発泡層３を有する場合は、他方の非発泡層３の厚さｔ３は「ゼロ」とする。
非発泡層３の厚さｔ３に対する、発泡成形体１の総厚Ｔの比（Ｔ／（ｔ３＋ｔ３））は、発泡成形体１の用途等に応じて適宜に設定される。厚さの比（Ｔ／（ｔ３＋ｔ３））は、２〜２０であることが好ましく、２〜１０であることがより好ましい。厚さの比（Ｔ／（ｔ３＋ｔ３））が上記範囲内にあると、発泡成形体１の比重が適切な範囲となり、ポリプロピレンに対する軽量化の効果が大きくなる。また、発泡成形体１の強度が高くなり、後述する種々の用途、特に自動車部品に好適に用いることができる。
【００２０】
内部発泡層２は、ポリエステル樹脂組成物を発泡成形することにより、内部に気泡を形成させ、含有させた層である。
【００２１】
図１は発泡成形体１の断面を示すものであり、図１の円Ａは発泡成形体１の内部発泡層２の断面領域ａを拡大して示す概略拡大断面図である。発泡成形体１において、内部発泡層２は断面領域ａ以外も同様に円Ａに示す発泡構造を有している。
【００２２】
内部発泡層２は、複数の気泡２ａを有している。気泡２ａは、隣接する他の気泡２ａと連続しない独立性気泡である。本発明において、内部発泡層は、独立性気泡の他に、隣接する他の気泡と連続した連続性気泡を有していてもよい。
【００２３】
本発明において、内部発泡層２は、気泡２ａを含有していればよく、気泡２ａの気泡径は、発泡成形体１の用途、求められる強度等によって一義的に決定されるものではない。気泡２ａの気泡径は、特に限定されないが、例えば、２００μｍ以下であることが好ましい。この気泡径は、発泡成形体１の断面を走査型電子顕微鏡（ＳＥＭ）により観察し、円相当径の平均により、測定できる。
【００２４】
内部発泡層２は、非発泡層３よりも結晶化度が大きいことが好ましい。内部発泡層２が非発泡層３よりも結晶化度が大きいと、内部発泡層２、ひいては発泡成形体１の熱収縮が抑えられ、しかも耐熱性に優れたものとなる。一方で、内部発泡層２の結晶化度が大きくなりすぎると、耐衝撃性が低下する。したがって、本発明においては、内部発泡層２の結晶化度は、耐熱性等及び耐衝撃性、並びに、非発泡層３の結晶化度等を考慮して、適宜に決定される。内部発泡層２の結晶化度は非発泡層３と同様にして求めることができる。
【００２５】
内部発泡層２の厚さｔ２は、発泡成形体１の用途等に応じて一義的ではなく、発泡成形体１の総厚Ｔ及び非発泡層３の厚さｔ３によって適宜に決定される。厚さｔ２は、上記厚さの比（Ｔ／（ｔ３＋ｔ３））を満たす厚さであることが好ましい。
【００２６】
発泡成形体１は、表層３として気泡を含まない非発泡層を有している。ここで、気泡を含まないとは、非発泡層３に気泡がまったく存在しない場合に加えて、本発明の目的を損なわない範囲であれば気泡が存在している場合も包含する。
このような非発泡層３が内部発泡層２を被包することにより、発泡成形体１の高温下での変形を防止して、耐熱性に優れたものとなる。
【００２７】
非発泡層３は、結晶化度が３０％以上である。非発泡層３の結晶化度が３０％未満であると、耐熱性が不十分なものとなる。すなわち、非発泡層３の結晶化度が３０％以上であると、非発泡層３自体の耐熱性が向上し、内部発泡層２を被包することと相まって、発泡成形体１の耐熱性をさらに向上させることができる。
結晶化度の上限は、特に限定されなるものではないが、一般的に１００％になることはなく、現実的には５０％程度である。耐熱性の向上効果の点で、結晶化度は、３０〜５０％が好ましく、３３〜５０％がより好ましい。
結晶化度は、後述する方法によって、調整できる。
【００２８】
非発泡層３の結晶化度は次のようにして求めることができる。
ポリエチレンテレフタレート樹脂で製造された発泡成形体１の場合について説明する。結晶化度Ｘｃ（ＰＥＴ）［％］は、発泡成形体１の非発泡層３から採取した試験片を示差走査熱量分析によって求めることができる。具体的には、試験片の示差走査熱量分析によって得られた結晶融解熱ΔＨ［Ｊ／ｇ］を、ＰＥＴ樹脂の完全結晶の融解熱［Ｊ／ｇ］で割って１００を乗じて、求める。ここで、ＰＥＴ樹脂の完全結晶の融解熱は１１７．６［Ｊ／ｇ］であることから、結晶化度Ｘｃ（ＰＥＴ）［％］は下記式（１）にて求めることができる。
式（１）    Ｘｃ（ＰＥＴ）＝（ΔＨ／１１７．６）×１００［％］
【００２９】
ポリエチレンテレフタレート樹脂以外のポリエステル樹脂で製造された発泡成形体１の場合は、上記式（１）の融解熱１１７．６［Ｊ／ｇ］を、他のポリエステル樹脂の完全結晶の融解熱に置き換えて、求めることができる。
なお、ポリエチレンテレフタレート樹脂以外のポリエステル樹脂の完全結晶の融解熱は、例えば、Ｇｒｏｅｎｎｉｃｋｘらによる測定値を用いることができる。
【００３０】
非発泡層３の厚さｔ３は、発泡成形体１の用途等に応じて一義的ではなく、発泡成形体１の総厚Ｔ及び非発泡層３の厚さｔ３によって適宜に決定される。厚さｔ３は、上記厚さの比（Ｔ／（ｔ３＋ｔ３））を満たす厚さであることが好ましい。
【００３１】
発泡成形体１は、ポリエステル樹脂組成物を発泡成形して、形成される。
ポリエステル樹脂組成物は、ポリエステル樹脂を含有し、本発明の趣旨を損なわない範囲内で、各種添加剤、ポリエステル樹脂以外の他の樹脂等を含有していてもよい。ポリエステル樹脂組成物は、ポリエステル樹脂を主成分として含有していることが好ましく、特にＰＥＴ樹脂を主成分として含有しているのが好ましい。ここで、「主成分として含有している」とは、発泡成形体１の骨格を成形する成分のうち、最も含有量が多い成分をいう。また、「添加剤を含有する」とは、添加剤の形態のまま含有することに加えて、添加剤の分解物、ポリエステル樹脂等との反応物等として含有することを包含する。
【００３２】
本発明に用いるポリエステル樹脂としては、例えば、多価アルコールと多価カルボン酸又はそのエステルとの重縮合体からなる樹脂が挙げられる。
多価アルコールとしては、脂肪族多価アルコールが好ましい。脂肪族多価アルコールとしては、例えば、エチレングリコール、ジエチレングリコール、プロピレングリコール、ブチレングリコール、ネオペンチルグリコール、グリセリン、トリメチロールプロパン等が挙げられる。多価カルボン酸又はそのエステルとしては、芳香族ジカルボン酸又はそのエステルが好ましい。芳香族ジカルボン酸又はそのエステルとしては、例えば、テレフタル酸、イソフタル酸、テレフタルジカルボン酸、ジフェニルスルホンジカルボン酸、ジフェニルエーテルカルボン酸、メチルテレフタル酸、メチルイソフタル酸、ナフタレンジカルボン酸及びこれらのアルキルエステル等が挙げられる。
【００３３】
重縮合体は、上記多価アルコールと多価カルボン酸又はそのエステルを適宜に組み合わせてなる重縮合体であればよい。なかでも、ポリエチレンテレフタレート、ポリブチレンテレフタレート、ポリトリメチレンテレフタレート、ポリエチレンナフタレート、ポリブチレンナフタレート等の各重縮合体が好ましく、ポリエチレンテレフタレートがさらに好ましい。
【００３４】
また、ポリエステル樹脂としては、ε−カプロラクタム等の環状アミド、グリコール酸、乳酸、３−ヒドロキシプロパン酸、４−ヒドロキシブタン酸、６−ヒドロキシカプロン酸等のヒドロキシカルボン酸もしくはそのアルキルエステルの単独重縮合体又は共重縮合体等からなる樹脂も挙げられる。このような単独重縮合体からなるポリエステル樹脂として、例えば、ポリ乳酸からなる樹脂が好ましい。
【００３５】
本発明において、ポリエステル樹脂は、少なくとも一部に、使用済みのポリエステル樹脂製品を回収し、再生したポリエステル樹脂（再生ポリエステル樹脂という）を用いることができる。再生ポリエステル樹脂として、例えば、回収した使用済みペットボトルを再生した再生ポリエチレンテレフタレート樹脂が挙げられる。再生ポリエステル樹脂を用いると廉価な発泡成形体１となる。
再生ポリエステル樹脂は、上記した重縮合体、単独重縮合体及び共重縮合体等（これらをまとめてポリエステル重縮合体ということがある）の少なくとも１種を含む樹脂であれば特に限定されない。好ましくは、ポリエチレンテレフタレート、ポリエチレンナフタレート等の各ポリエステル重縮合体を含む樹脂である。
【００３６】
再生ポリエステル樹脂は、ＩＶ値（固有粘度）が０．６５〜０．７３であることが好ましい。ＩＶ値が０．６５以上であると、発泡成形時に気泡が粗大化することを防止でき、発泡成形体１の強度を確保できる。また、気泡の成長又は粗大化による破泡を防止でき、高い発泡倍率で発泡させることができる。ＩＶ値が０．７３以下であると、金型内への充填性が高くなり、薄肉形状の発泡成形体を製造できる。また、発泡倍率も高くすることができる。
ここで、再生ポリエチレンテレフタレート樹脂のＩＶ値は、ＪＩＳ  Ｋ  ７３９０：２００３に記載の方法により、測定できる。なお、再生ポリエステル樹脂のＩＶ値は、再生ポリエチレンテレフタレート樹脂のＩＶ値の測定方法（ＪＩＳ  Ｋ  ７３９０：２００３）に準拠して測定できる。
【００３７】
再生ポリエステル樹脂は、ポリエステル重縮合体以外の成分を含有していてもよい。このような成分としては、特に限定されず、例えば、再生される前のポリエステル樹脂の成形体の用途に用いられる種々の樹脂、添加剤等が挙げられる。例えば、ＰＥＴボトルから再生された再生ポリエチレンテレフタレート樹脂はポリプロピレン樹脂又はポリエチレン樹脂を含有していてもよい。ポリエステル重縮合体以外の成分は、環境保護の点から、塩化ビニル等のハロゲン原子含有樹脂、フタル酸エステル等の可塑剤を含有しないことが好ましい。
【００３８】
ポリエステル重縮合体は、１種単独で、又は２種以上を併用することができる。
【００３９】
ポリエステル樹脂組成物に含有されてもよい他の樹脂としては、特に限定されるものではなく、例えば、ポリプロピレン樹脂、ポリエチレン樹脂等が挙げられる。他の樹脂の含有量は、特に限定されないが、ポリエステル樹脂１００質量部に対して０〜５質量部が好ましく、０〜１質量部がより好ましい。
【００４０】
添加剤としては、ポリエステル樹脂に用いられるものであれば特に限定されない。例えば、結晶核剤、物理発泡剤、架橋剤、充填剤、老化防止剤（酸化防止剤）、帯電防止剤、滑剤、紫外線防止剤、光安定剤、蛍光増白剤、顔料、染料、加工助剤、衝撃改質剤等が挙げられる。
【００４１】
結晶核剤としては、無機結晶核剤及び有機結晶核剤のいずれも使用することができ、特に限定されない。結晶核剤は、離型剤としても機能するものが好ましく、例えば、脂肪酸金属塩等が挙げられる。脂肪酸金属塩としては、具体的には、モンタン酸ナトリウム、モンタン酸カリウム、モンタン酸カルシウム、モンタン酸マグネシウム、モンタン酸亜鉛、モンタン酸アルミニウム、モンタン酸バリウム、モンタン酸リチウム、ベヘン酸ナトリウム、ベヘン酸カリウム、ベヘン酸カルシウム、ベヘン酸マグネシウム、ベヘン酸亜鉛、ベヘン酸アルミニウム、ベヘン酸バリウム、ベヘン酸リチウム等が挙げられる。結晶核剤の含有量は後述する。
【００４２】
物理発泡剤としては、成形時にポリエステル樹脂組成物を発泡させることができるものであれば特に限定されず、有機ガス又は無機ガスが挙げられる。無機ガスとしては、例えば、二酸化炭素、窒素、空気、アルゴン、ヘリウム、希ガス、代替フロン等が挙げられる。有機ガスとしては、例えば、ブタン、ペンタン等が挙げられる。製造時の安全性、環境負荷が小さいこと等を考慮すると、無機ガスが好ましく、二酸化炭素がさらに好ましい。物理発泡剤は、上記の各ガスを単独で、又は、２種以上を併用することができる。
【００４３】
架橋剤は、発泡成形体１の耐加水分解性や機械強度の向上に資するものが好ましく、例えば、カルボジイミド化合物、オキサゾリンジン化合物、エポキシ化合物等挙げられる。
架橋剤の含有量は、特に限定されず、ポリエステル樹脂に通常用いられる含有量であればよい。
【００４４】
充填剤としては、特に限定されないが、例えば、タルク、炭酸カルシウム、ガラスフィラー等が挙げられる。充填剤の含有量は、特に限定されないが、発泡成形体１の軽量化に資する点で少量であるのが好ましく、軽量化を目的とする場合は充填剤を無含有とするのが特に好ましい。
老化防止剤としては、例えば、フェノール系酸化防止剤、リン系酸化防止剤、チオエーテル系酸化防止剤、紫外線吸収剤、ヒンダードアミン系光安定剤等が挙げられる。
【００４５】
発泡成形体１は、例えば１２０℃程度の高温下でも、熱収縮率が小さく、また膨れや熱収縮による変形も発生しにくく、高い耐熱性を有する。さらに好ましくは軽量化されている。また、後述するように射出成形により成形された射出成形体である場合、後述するように離型時の変形も防止でき、寸法精度にも優れる。
【００４６】
したがって、発泡成形体１は、従来のポリエステル樹脂からなる成形体が用いられなかった用途にも好適に用いることができる。例えば、発泡成形体１の用途として、好ましくは、耐熱性が要求される用途、また、軽量であることを活かして軽量性が求められる用途、特に耐熱性と軽量性とが求められる用途が挙げられる。さらには、寸法精度が要求される用途も好ましく挙げられる。
【００４７】
このような用途として、例えば、ワイヤハーネスプロテクタ等の、耐熱性と軽量化が求められる自動車部品、電装部品、電子機器部品、工業用機器部品等が挙げられる。なかでも、自動車部品が好ましく、自動車内装部品がさらに好ましい。自動車内装部品としては、高い寸法精度も要求されるワイヤハーネスプロテクタが特に好ましい。
【００４８】
本発明のポリエステル樹脂発泡成形体は、非発泡層３の結晶化度を上記範囲内に調整できれば、その製造方法は特に限定されない。例えば、後述する「結晶化度を調整する方法」以外は公知の各種発泡成形体の製造方法を適用できる。
【００４９】
本発明の発泡成形体を製造する方法を、発泡成形体１を製造する場合を例にして、説明する。
【００５０】
発泡成形体１は、ポリエステル樹脂組成物を発泡、成形して製造することができる。
本発明に用いるポリエステル樹脂組成物は、ポリエステル樹脂の結晶化を促進し、加えて射出成形による離型時の変形等を防止できる点で、結晶核剤を含有することが好ましい。さらに、ポリエステル樹脂の発泡を促進し、しかも発泡成形体中に残存しない点で、物理発泡剤を含有することが好ましい。
【００５１】
結晶核剤を用いる場合、結晶核剤の混合量（含有量）は、ポリエステル樹脂１００質量部に対して、０．０５〜５質量部が好ましく、０．０５〜１質量部がより好ましく、０．０５〜０．５質量部が特に好ましい。結晶核剤の混合量が上記範囲内にあると、結晶化度を上記範囲に調整でき、耐熱性が優れたものとなる。また、ポリエステル樹脂組成物の成形性が向上し、形状及び寸法を損なうことなく発泡成形体１を成形できる。
物理発泡剤を用いる場合、物理発泡剤の含浸量は、発泡倍率、結晶化度等に応じて、適宜に調整される。
【００５２】
上記製造方法においては、まず、ポリエステル樹脂組成物、好ましくは結晶核剤を含有するポリエステル樹脂組成物を調製する。調製方法は特に限定されない。
さらに好ましくは、物理発泡剤を含浸したポリエステル樹脂組成物を調製する。物理発泡剤を含浸させる方法は特に限定されない。例えば、ポリエステル樹脂組成物を構成する各成分（物理発泡剤を除く）のペレット、又は物理発泡剤を含有していないポリエステル樹脂組成物のフレーク等を圧力容器内に投入し、そこへ室温程度の温度（例えば１０〜２５℃）下において物理発泡剤を充填し、圧力容器内を加圧する。このようにして物理発泡剤をポリエステル樹脂組成物（ペレット又はフレーク等）に含浸させることができる。その後に、圧力容器内の圧力を開放する。
【００５３】
次いで、調製したポリエステル樹脂組成物を発泡成形する。発泡成形は、成形体の寸法精度に優れる点で、射出成形が好ましい。
【００５４】
射出成形においては、所望の金型温度に保たれた金型にポリエステル樹脂組成物を射出して成形する。ポリエステル樹脂が物理発泡剤を含有する場合、金型内にポリエステル樹脂組成物を射出すると、ポリエステル樹脂組成物が物理発泡剤等によって発泡成形される。具体的には、金型内に射出されたポリエステル樹脂組成物が発泡して気泡が形成される。このとき、金型の内面に接触するポリエステル樹脂組成物は、結晶化するものの、急冷されて粘度が高くなる。そのため、気泡が形成されない。このような発泡成形により、内部発泡層２とこれを被包する表層としての非発泡層３とを有する発泡成形体１が得られる。
【００５５】
射出成形において、ポリエステル樹脂組成物が射出される金型の温度（金型温度）は、用いるポリエステル樹脂の種類によって一義的ではなく、適宜に決定される。例えば、１１０℃以上が好ましく、１２０〜１４０℃がより好ましい。この金型温度はポリエステル樹脂としてＰＥＴ樹脂を用いる場合に特に好適である。また、発泡成形時間（金型内での保持時間）も適宜に決定される。例えば、３０〜６０秒が好ましい。
【００５６】
また、上記発泡成形において、ポリエステル樹脂が成形中又は後に結晶化する。内部発泡層２は、余熱により、非発泡層３よりも結晶化が進行する。
本発明において、結晶化度、特に非発泡層３の結晶化度を調整する方法は、特に限定されないが、例えば、金型内での加熱温度及び加熱時間を変化させる方法が挙げられる。例えば、結晶化度を高くするには、金型温度を高くし、又は金型から離型するまでの成形時間を長くする。一方、結晶化度を低くするには、金型温度を低くし、又は成形時間を短くする。
【００５７】
発泡成形時の発泡倍率は、上記範囲に設定するのが好ましい。
【００５８】
このようにしてポリエステル樹脂組成物を発泡成形した後に、金型から成形物を離型して、発泡成形体１を製造できる。
ここで、結晶化度を調整するため金型温度を高くすると、成形後に発泡成形体１をエジェクトする際（離型時）に変形することがある。特に、発泡成形体１は、未発泡成形体に比べると強度が小さく、変形しやすく、また変形量も大きくなる。しかし、本発明によれば、好ましくは離型時の変形も防止できる。すなわち、本発明のポリエステル樹脂組成物は、好ましくは結晶核剤を含有している。この結晶核剤が滑材効果を発揮し、発泡成形体１をエジェクトする際に、離型剤としても機能する。これにより、ポリエステル樹脂組成物及び発泡成形体１は成形性が良好となる。したがって、発泡成形体１の形状及び寸法を損なうことなく発泡成形体１を金型からエジェクトすることができ、所望の発泡成形体１が得られる。
【実施例】
【００５９】
以下に、本発明を実施例に基づきより詳細に説明するが、本発明はこれら実施例に限定されない。
【００６０】
（実施例１）
図１に示す発泡成形体１を以下のようにして製造した。
回収した使用済みペットボトルを再生した再生ＰＥＴフレーク（協栄産業社製、ＩＶ値０．６８）１０００ｇと、結晶核剤としてモンタン酸ナトリウム０．５ｇとをドライブレンドした。得られたブレンド物に、密閉容器内で物理発泡剤として炭酸ガスを含有させて、ポリエステル樹脂組成物を調製した。このポリエステル樹脂組成物を２７０℃に加熱して溶融させ、１３０℃に温調した金型に射出して、発泡成形体１を製造した（発泡倍率は１．５倍であった）。
得られた発泡成形体１の総厚Ｔは１．５ｍｍであった。内部発泡層２は厚さｔ２が０．８ｍｍであり、図１の円Ａに示される上記構造を有していた。非発泡層３の厚さｔ３は０．３５ｍｍであった。非発泡層３の合計厚さ（ｔ３＋ｔ３）に対する、発泡成形体１の総厚Ｔの比（Ｔ／（ｔ３＋ｔ３））は２．１であった。
【００６１】
（実施例２）
結晶核剤として、モンタン酸ナトリウムに代えてモンタン酸カルシウムを用いたこと以外は実施例１と同様にして、発泡倍率１．５倍の発泡成形体１を製造した。
実施例２で製造した発泡成形体１は、実施例１で製造した発泡成形体１と同じ寸法を有しており、内部発泡層２は図１の円Ａに示される上記構造を有していた。
【００６２】
（比較例１）
特許文献１の実施例１に基づいて、発泡倍率１．５倍の発泡成形体を製造した。すなわち、特許文献１の実施例１において、「回収ペットボトルを再生したポリエチレンテレフタレート樹脂ペレット」に代えて、回収した使用済みペットボトルを再生した再生ＰＥＴフレーク（協栄産業社製、ＩＶ値０．６８）を用いたこと以外は特許文献１の実施例１と同様にして、予備発泡粒子を型内発泡成形した発泡成形体を製造した。
比較例１で製造した発泡成形体は、いわゆるビーズ発泡体であり、個々のフレークを発泡させ、これを金型内で成形したものである。そのため、実施例１及び２の成形体で確認される、成形体の内部と表層における発泡状態の差異は確認されなかった。
【００６３】
（比較例２）
金型温度を４０℃に設定したこと以外は実施例１と同様にして、発泡倍率１．５倍の発泡成形体を製造した。
（比較例３）
結晶核剤を用いなかったこと以外は実施例１と同様にして、発泡倍率１．５倍の発泡成形体を製造した。
比較例３で製造した発泡成形体は、金型からのエジェクト時に変形した。
【００６４】
製造した各発泡成形体につき、下記評価をした。結果を表１に示す。
（結晶化度の測定）
製造した各発泡成形体につき、内部発泡層と非発泡層の結晶化度を、上記式（１）を用いる方法に従って、測定した。
なお、比較例１で製造した発泡成形体は、本発明でいう「表層（非発泡層）」を有していない。したがって、比較例１で製造した発泡成形体の表面付近の発泡層を採取し、この発泡層の結晶化度を測定した。測定された結晶化度を比較例１で製造した発泡成形体の結晶化度とした。なお、結晶化度を複数回測定したところ、測定値が大きく変動した。したがって、比較例１の結晶化度は数値範囲で示した。
【００６５】
（耐熱性）
各発泡成形体を、１２０℃に設定した恒温槽「小型環境試験機ＳＨ−２４０」（ＥＳＰＥＣ社製）内で２４時間加熱し、加熱前後の外観状態の変化を観察した。
発泡成形体が膨れも変形もしていなかった場合を「良好」とし、膨れた場合を「膨れ」、変形した場合を「変形」とした。
本発明において、耐熱性は「良好」であることが合格レベルである。
【００６６】
（熱収縮率の測定）
各発泡成形体の熱収縮率を、ＪＩＳ  Ｋ  ６７６７に記載の方法に準じて１２０℃に２４時間加熱したときの、各発泡成形体の長さ１００ｍｍ当たりの収縮量（ｍｍ）を熱収縮率（％）として、測定した。
本発明において、熱収縮率は０．３％以下であることが合格レベルである。
【００６７】
【表１】
2016069473.tif 000003
【００６８】
表１に示す結果から以下のことが分かる。
実施例１及び２で製造した発泡成形体は、いずれも、内部発泡層２と結晶化度が３０％以上である非発泡層３とを有している。これらの発泡成形体は、１２０℃の環境下に２４時間おかれても熱収縮率が小さく、しかも同環境下に２４時間おかれても変形しなかった。このように、両発泡成形体は優れた耐熱性を有していた。したがって、これらの発泡成形体をワイヤハーネスプロテクタ等の耐熱性が求められる自動車部品として好ましく用いることができる。
これに対して、比較例１で製造した発泡成形体は、非発泡層を有していない。このため、結晶化度が３０％を超えていても、１２０℃で変形し、十分な耐熱性を有していなかった。また、加熱した際に気泡の熱収縮が起こり、１２０℃での熱収縮が０．５％と大きかった。
比較例２で製造した発泡成形体は、非発泡層の結晶化度が１８％であった。このため、１２０℃で変形し、十分な耐熱性を有していなかった。また、１２０℃での熱収縮も０．５％と大きかった。
【符号の説明】
【００６９】
１  発泡成形体
２  内部発泡層
２ａ  気泡
３  表層（非発泡層）
【図１】
2016069473.tif 000004